(57)【特許請求の範囲】
【請求項１】
無電解めっき用触媒を担持させる下地膜を形成することと、
前記下地膜の上にソース電極およびドレイン電極に対応した開口部を有するレジスト層を形成することと、
前記開口部内の前記下地膜に前記無電解めっき用触媒を担持させ、第１の無電解めっきを行うことと、
前記レジスト層を除去することと、
前記レジスト層を除去した後、前記第１の無電解めっきにより形成された電極の表面に第２の無電解めっきを行うことにより、ソース電極およびドレイン電極を形成することと、
前記ソース電極とドレイン電極との互いに対向する面に接した半導体層を形成することと、を有し、
前記第２の無電解めっきに用いる金属材料の仕事関数と、前記半導体層の形成材料において電子移動に用いる分子軌道のエネルギー準位とのエネルギー準位差は、前記第１の無電解めっきに用いる金属材料の仕事関数と、前記分子軌道のエネルギー準位とのエネルギー準位差よりも小さいトランジスタの製造方法。
【請求項２】
前記半導体層が有機半導体からなる請求項１に記載のトランジスタの製造方法。
【請求項３】
前記有機半導体の形成材料が溶解した溶液を配置して前記半導体層を形成する請求項２に記載のトランジスタの製造方法。
【請求項４】
前記下地膜が、光硬化性樹脂からなる基材と、平均粒径が１００ｎｍ以下のアルミナ粒子と、を含み、
前記基材の前駆体と前記アルミナ粒子とを含む溶液を配置し、選択的に光照射を行うことで、前記下地膜を選択的に形成する請求項１から３のいずれか１項に記載のトランジスタの製造方法。
【請求項５】
前記光硬化性樹脂が、紫外線硬化性樹脂である請求項４に記載のトランジスタの製造方法。
【請求項６】
前記トランジスタを、非金属材料からなる基板上に形成する請求項１から５のいずれか１項に記載のトランジスタの製造方法。
【請求項７】
前記トランジスタを、樹脂材料からなる基板上に形成する請求項１から５のいずれか１項に記載のトランジスタの製造方法。
【請求項８】
前記基板が、可撓性を有する請求項７に記載のトランジスタの製造方法。
【発明の詳細な説明】
【技術分野】
【０００１】
本発明は、トランジスタの製造方法、トランジスタに関するものである。
本願は、２０１１年８月１５日に出願された特願２０１１−１７７４２４号に基づき優先権を主張し、その内容をここに援用する。
【背景技術】
【０００２】
有機トランジスタは、従来の無機シリコン薄膜のトランジスタと比較して低温での作製が可能であり、樹脂材料を用いたフレキシブル基板上に形成することで、可撓性を有する有機トランジスタとすることができることや、安価で大型化に適した溶液プロセスで形成できることなどの利点を有する。そのため、次世代のフレキシブルエレクトロニクスの核として研究が盛んに行われている。【０００３】
有機薄膜トランジスタの構造は、ボトムコンタクト型とトップコンタクト型に大別される。このうち、ボトムコンタクト型有機薄膜トランジスタは、予め回路パターンが形成された基板上に有機半導体層を形成するので、電極形成に伴う物理的・化学的ストレスによって有機半導体層を劣化させることがないという利点を有する。【０００４】
一方、ボトムコンタクト型有機薄膜トランジスタでは、電極を構成する金属材料の仕事関数と、有機半導体のＨＯＭＯ（Highest Occupied Molecular Orbital：最高占有軌道）（またはＬＵＭＯ（Lowest Unoccupied Molecular Orbital：最低非占有軌道））準位との差から、有機半導体と金属配線との間の接触抵抗（ショットキー抵抗）を生じるため、トップコンタクト型有機薄膜トランジスタよりも特性が劣るという課題がある。【０００５】
蒸着やスパッタなどで金配線を絶縁体層上に形成する場合には密着層としてチタン層やクロム層が必要となるが、チタンやクロムは仕事関数が小さいためペンタセンなどの有機半導体への電荷注入性が低減される問題がある。この問題を解決するため、非特許文献１では、ソース・ドレイン電極に、有機半導体への電荷注入性が良い金属酸化物の層と、金属層と、の積層構造を採用し、電極層−有機半導体層間の電荷注入障壁を下げようとする構成が提案されている。【０００６】
また、非特許文献２では、Ａｕ（金）電極を、デカンチオール（ＤＴ）、パーフルオロデカンチオール（ＰＦＤＴ）、パーフルオロヘキサンチオール（ＰＦＨＴ）等のＳＡＭｓ（自己組織化単分子膜）で処理して仕事関数を変化させ、電極からの電荷注入を改善したＴＦＴを開示している。
【先行技術文献】
【非特許文献】
【０００７】
【非特許文献１】D．Kumaki，Appl.Phys.Lett.，92，013301 (2008)．
【非特許文献２】P.Marmont et.al.，Organic Electronics (2008)，doi: 10.1016/j.orgel.2008.01.004
【発明の概要】
【発明が解決しようとする課題】
【０００８】
しかしながら、上記のような方法は、金属酸化物の層を形成する際に真空プロセスを用いたり、高価なＳＡＭｓ材料を用いたりするので、基板の大型化やトランジスタの量産化には不向きである。【０００９】
本発明の態様は、有機半導体と電極との間の接触抵抗が低減され、かつ、生産性の良いトランジスタの製造方法を提供することを目的の一つとする。また、有機半導体と電極との間の接触抵抗が低減され、かつ、生産性の良いトランジスタを提供することを目的の一つとする。
【課題を解決するための手段】
【００１０】
本発明の態様のトランジスタの製造方法は、無電解めっき用触媒を担持させる下地膜を形成することと、前記下地膜の上にソース電極およびドレイン電極に対応した開口部を有するレジスト層を形成することと、前記開口部内の前記下地膜に前記無電解めっき用触媒を担持させ、第１の無電解めっきを行うことと、前記レジスト層を除去することと、前記第１の無電解めっきにより形成された電極の表面に第２の無電解めっきを行い、ソース電極およびドレイン電極を形成することと、前記ソース電極とドレイン電極との互いに対向する面に接した半導体層を形成することと、を有し、前記第２の無電解めっきに用いる金属材料の仕事関数と、前記半導体層の形成材料において電子移動に用いる分子軌道のエネルギー準位とのエネルギー準位差は、前記第１の無電解めっきに用いる金属材料の仕事関数と、前記分子軌道のエネルギー準位とのエネルギー準位差よりも小さいことを特徴とする。【００１１】
ここで、「半導体層の形成材料において電子移動に用いる分子軌道のエネルギー準位」とは、半導体層がｐ型半導体である場合は、ＨＯＭＯのエネルギー準位であり、半導体層がｎ型半導体である場合は、ＬＵＭＯのエネルギー準位である。【００１２】
また、本発明の態様のトランジスタは、ソース電極およびドレイン電極と、前記ソース電極および前記ドレイン電極の間のチャネルに対応させて設けられたゲート電極と、前記ソース電極および前記ドレイン電極の、互いに対向する面に接して設けられた半導体層と、を備え、前記ソース電極は、第１電極と、前記第１電極の表面の少なくとも一部に設けられた第２電極とを有し、前記ドレイン電極は、第３電極と、前記第３電極の表面の少なくとも一部に設けられた第４電極とを有し、前記第２電極の形成材料の仕事関数と、前記半導体層の形成材料において電子移動に用いる分子軌道のエネルギー準位とのエネルギー準位差は、前記第１電極の形成材料の仕事関数と、前記分子軌道のエネルギー準位とのエネルギー準位差よりも小さく、前記第４電極の形成材料の仕事関数と、前記半導体層の形成材料において電子移動に用いる分子軌道のエネルギー準位とのエネルギー準位差は、前記第３電極の形成材料の仕事関数と、前記分子軌道のエネルギー準位とのエネルギー準位差よりも小さいことを特徴とする。
【発明の効果】
【００１３】
本発明の態様によれば、有機半導体と電極との間の接触抵抗が低減され、かつ、生産性の良い有機トランジスタの製造方法を提供することができる。
【図面の簡単な説明】
【００１４】
【図１】本実施形態の製造方法で製造される有機トランジスタを示す概略断面図である。
【図２Ａ】本実施形態の製造方法で製造される有機トランジスタの駆動の様子を示す図である。
【図２Ｂ】本実施形態の製造方法で製造される有機トランジスタの駆動の様子を示す図である。
【図３Ａ】本実施形態の製造方法を示す工程図である。
【図３Ｂ】本実施形態の製造方法を示す工程図である。
【図４Ａ】本実施形態の製造方法を示す工程図である。
【図４Ｂ】本実施形態の製造方法を示す工程図である。
【図４Ｃ】本実施形態の製造方法を示す工程図である。
【図４Ｄ】本実施形態の製造方法を示す工程図である。
【図４Ｅ】本実施形態の製造方法を示す工程図である。
【図５Ａ】本実施形態の製造方法を示す工程図である。
【図５Ｂ】本実施形態の製造方法を示す工程図である。
【図５Ｃ】本実施形態の製造方法を示す工程図である。
【図６Ａ】本実施形態の製造方法を示す工程図である。
【図６Ｂ】本実施形態の製造方法を示す工程図である。
【図６Ｃ】本実施形態の製造方法を示す工程図である。
【図６Ｄ】本実施形態の製造方法を示す工程図である。
【図７Ａ】本実施形態の製造方法を示す工程図である。
【図７Ｂ】本実施形態の製造方法を示す工程図である。
【図８】実施例の結果を示す写真である。
【図９Ａ】実施例の結果を示す写真である。
【図９Ｂ】実施例の結果を示す写真である。
【図１０Ａ】実施例の結果を示す写真である。
【図１０Ｂ】実施例の結果を示す写真である。
【図１１】実施例の結果を示す写真である。
【図１２】実施例の結果を示す写真である。
【図１３】実施例の結果を示すグラフである。
【発明を実施するための形態】
【００１５】
以下、図１〜図７Ｂを参照しながら、本実施形態に係る有機トランジスタの製造方法について説明する。なお、以下の全ての図面においては、図面を見やすくするため、各構成要素の寸法や比率などは適宜異ならせてある。
【００１６】
図１は、本実施形態の有機トランジスタの製造方法で製造する有機トランジスタ１を示す概略断面図である。有機トランジスタ１は、いわゆるボトムコンタクト型の有機薄膜トランジスタである。
【００１７】
有機トランジスタ１は、基板２と、親めっき層３，１３と、無電解めっき用の触媒５，１５と、ゲート電極６と、ソース電極１６と、ドレイン電極１７と、有機半導体層２０と、を有している。親めっき層（下地膜）１３は、ゲート電極６とソース電極１６またはドレイン電極１７とを絶縁する絶縁体層として機能する。
【００１８】
基板２は、光透過性を有するもの及び光透過性を有しないもののいずれも用いることができる。例えば、ガラス、石英ガラス、窒化ケイ素等の無機物や、アクリル樹脂、ポリカーボネート樹脂、ＰＥＴ（ポリエチレンテレフタレート）やＰＢＴ（ポリブチレンテレフタレート）などのポリエステル樹脂等の有機高分子（樹脂）などを用いることができる。
【００１９】
これら基板２の材料は、無電解めっきの結果として形成される金属製のめっき皮膜と金属結合を形成しない。そのため、本実施形態においては、これらの材料を、直接めっき皮膜を形成しにくく、また形成されるめっき皮膜が剥離しやすい難めっき性の材料として取り扱う。同様の理由によりめっき皮膜が剥離しやすい材料であれば、例えば上述した材料の複合材料なども同様に基板２の形成材料として用いることができる。
【００２０】
親めっき層３は、基板２の一主面の全面を覆って形成されている。親めっき層３は、例えば、平均粒径が約１００ｎｍ、９０ｎｍ、８０ｎｍ、７０ｎｍ、６０ｎｍ、５０ｎｍ、４０ｎｍ、３０ｎｍ、２０ｎｍ、又は１０ｎｍ以下のアルミナ粒子を有している。アルミナ粒子としては、平均粒径が約１００ｎｍ以下であれば、粒状、棒状、羽毛状などの形状を採用することができる。ここで「平均粒径」とは、動的光散乱法など公知の方法を測定原理として、体積平均粒径、面積平均粒径、累積中位径（Median径）などを採用して求めることができる値である。また、アルミナ粒子が、棒状や羽毛状など異形の形状を有する場合には、一粒子のなかでの最大径（長手方向の大きさ）が上述の平均粒径であり、一粒子において短手方向の大きさは上述の平均粒径よりも小さい値を示す。
【００２１】
また、親めっき層３は、上記アルミナ粒子を分散させるバインダー（基材）を有している。バインダー材料としては、光硬化性樹脂を用いることができ、特に紫外線硬化性樹脂を好適に用いることができる。このような樹脂材料としては、エポキシ樹脂、アクリル樹脂、アクリルウレタン樹脂、フェノール樹脂、エン・チオール樹脂、ポリシロキサンなどを例示することができる。以下の説明においては、親めっき層３は、バインダーとして紫外線硬化性樹脂を用いるものとして説明する。
【００２２】
触媒（無電解めっき用触媒）５は、親めっき層３の表面の一部に選択的に設けられている。触媒５は、無電解めっき用のめっき液に含まれる金属イオンを還元する触媒であり、金属パラジウムが好適に挙げられる。
【００２３】
ゲート電極６は、触媒５の表面に形成された金属配線であり、後述するように無電解めっきにより触媒５の表面に析出した金属で形成されている。ゲート電極６の材料としては、ニッケル−リン（ＮｉＰ）や、銅（Ｃｕ）が挙げられる。
【００２４】
親めっき層１３は、ゲート電極６を覆い、親めっき層３の表面において選択的に設けられている。絶縁体層として機能する親めっき層１３は、例えば数百ｎｍ程度の厚さで形成されている。親めっき層１３の形成材料としては、上述の親めっき層３と同様のものを用いることができる。親めっき層３と親めっき層１３とは、含まれるアルミナ粒子やバインダーの種類が同じでもよく、異ならせてもよい。以下の説明においては、親めっき層３，１３は、厚さのみ異なり、同じアルミナ粒子を含み、バインダーとして紫外線硬化性樹脂を用いるものとして説明する。
【００２５】
触媒（無電解めっき用触媒）１５は、親めっき層１３の表面の一部に選択的に設けられている。触媒１５の形成材料としては、上述の触媒５と同様のものを用いることができる。
【００２６】
ソース電極１６およびドレイン電極１７は、触媒１５の表面に形成された金属配線である。ソース電極１６は、第１電極１６１と、第１電極の表面を覆う第２電極１６２とを有している。同様に、ドレイン電極１７は、第３電極１７１と、第３電極の表面を覆う第４電極１７２とを有している。
【００２７】
第１電極１６１および第３電極１７１は、上述したゲート電極６と同様に、無電解めっきにより形成される金属配線である。第１電極１６１，第３電極１７１の材料としては、ニッケル−リン（ＮｉＰ）や、銅（Ｃｕ）が挙げられる。本実施形態においては、第１電極１６１，第３電極１７１の形成材料として、ニッケル−リン（仕事関数：５．５ｅＶ）を用いることとして説明する。
【００２８】
第２電極１６２および第４電極１７２は、第１電極１６１，第３電極１７１の触媒１５に接しない表面全面を覆って形成された金属めっき層である。すなわち、第２電極１６２，第４電極１７２は、ソース電極１６およびドレイン電極１７において、それぞれ互いに対向する側面１６ａ，１７ａ（対向する面）を覆って設けられている。
【００２９】
第２電極１６２および第４電極１７２の形成材料としては、後述する有機半導体層２０の形成材料のＨＯＭＯ／ＬＵＭＯ準位との関係で、電子移動（または正孔移動）が容易な仕事関数を持つ金属材料を用いる。本実施形態においては、第２電極１６２，第４電極１７２の形成材料として、金（仕事関数：５．４ｅＶ）を用いることとして説明する。
【００３０】
有機半導体層２０は、ソース電極１６およびドレイン電極１７の間において親めっき層１３の表面に設けられ、ソース電極１６とドレイン電極１７とに接して形成されている。詳しくは、有機半導体層２０は、ソース電極１６の側面１６ａ、およびドレイン電極１７の側面１７ａに接して設けられており、第２電極１６２，第４電極１７２と接している。
【００３１】
有機半導体層２０の形成材料としては、通常知られた有機半導体材料を用いることができる。例えば、銅フタロシアニン（ＣｕＰｃ）、ペンタセン、ルブレン、テトラセン、Ｐ３ＨＴ（poly(3-hexylthiophene-2,5-diyl)）のようなｐ型半導体や、Ｃ６０のようなフラーレン類、ＰＴＣＤＩ−Ｃ８Ｈ（N,N'-dioctyl-3,4,9,10-perylene tetracarboxylic diimide）のようなペリレン誘導体などのｎ型半導体を用いることができる。中でも、ＴＩＰＳペンタセン（6,13-Bis(triisopropylsilylethynyl)pentacene）のような可溶性ペンタセンや、Ｐ３ＨＴなどの有機半導体ポリマーは、トルエンのような有機溶媒に可溶であり、湿式工程で有機半導体層２０を形成可能であるため好ましい。本実施形態においては、有機半導体層２０の形成材料として、ＴＩＰＳペンタセン（ＨＯＭＯ準位：５．２ｅＶ）を用いることとして説明する。
【００３２】
このような有機トランジスタ１では、ソース電極１６およびドレイン電極１７の表面に第２電極１６２，第４電極１７２が形成されているため、駆動時に有機半導体層２０とソース電極１６（または有機半導体層２０とドレイン電極１７）との間で電流が流れやすく、良好な駆動が可能である。
【００３３】
図２Ａ、図２Ｂは、有機トランジスタの駆動の様子を示す模式図であり、図２Ａは、第２電極を有しないこと以外は有機トランジスタ１と同様の構成を備えた有機トランジスタ１ｘ、図２Ｂは、本実施形態の製造方法で製造する有機トランジスタ１について示した図である。
【００３４】
まず、図２Ａに示す有機トランジスタ１ｘのように、第２電極を有さない構成とすると、有機半導体層２０のＨＯＭＯと第１電極１６１の仕事関数との間のギャップ（エネルギー準位差）が大きいため、ショットキー抵抗を生じ、電流が流れにくい。そのため、例えば図に矢印Ａを用いて示すような、高抵抗な有機半導体層２０を流れる電流の流れを形成しやすく、良好な導通を確保しにくい。
【００３５】
対して、図２Ｂに示すように、有機トランジスタ１において、不図示のゲート電極に印加されると、有機半導体層２０において親めっき層１３との界面付近に、数ｎｍの厚さのチャネル領域ＡＲが形成され、ソース電極１６と不図示のドレイン電極との間の導通を可能とする。この際、ソース電極１６の表面は、第１電極１６１よりも有機半導体層２０の形成材料との間で電子移動が容易な（有機半導体層２０のＨＯＭＯとのエネルギー準位差が小さい）仕事関数を持つ金属材料を用いて第２電極１６２が形成されており、ショットキー抵抗が低減されているため、電流は、第１電極１６１および第２電極１６２を介して、良好にチャネル領域ＡＲに流れ込む。図では、矢印Ｂを用いて電流の流れを示している。そのため、高性能の有機トランジスタ１を実現することができる。
【００３６】
本実施形態の製造方法で製造する有機トランジスタ１は、以上のような構成となっている。
【００３７】
以下、図３Ａ〜７Ｂを用いて、上述の有機トランジスタ１の製造方法について説明する。
【００３８】
まず、図３Ａに示すように、基板２の表面に、上述のアルミナ粒子を上述の透明樹脂の前駆体に均一に分散させた塗布液を塗布し、塗膜３Ａを形成する。塗布の方法としては、スピンコート、ディップコート、スプレーコート、ロールコート、刷毛塗り、フレキソ印刷やスクリーン印刷といった印刷法などの通常知られた方法を例示することができる。
【００３９】
塗布液の溶媒としては極性溶媒を好適に用いることができる。使用可能な溶媒として、例えば、メタノール、エタノール、１−プロパノール、２−プロパノール（イソプロピルアルコール、ＩＰＡ）などのアルコール類、プロピレングリコールモノメチルエーテルアセテート（ＰＧＭＥＡ）のようなエーテル類、トルエンのような芳香族炭化水素、アセトニトリルのようなニトリル類、酢酸エステルのようなエステル類を挙げることができる。
【００４０】
透明樹脂として紫外線硬化性樹脂を選択する場合、塗布液に少量の光重合開始剤を添加することとしても良い。
【００４１】
次いで、図３Ｂに示すように、加熱または光（紫外線）照射のいずれか一方または両方を行うことにより、前駆体を硬化させて親めっき層３を形成する。
【００４２】
塗布液に含まれるアルミナ粒子の粒径が１００ｎｍ以下であると、可視光領域の光の波長よりも小さいことから、アルミナ粒子に起因した可視光の散乱がほとんど無く、親めっき層３は高い光透過率を呈することとなる。したがって、光透過性を有する材料を用いた基板２を使用する場合、塗布液を基板２の全面に塗布し、親めっき層３を形成することで、基板２の光透過率を維持することができる。
【００４３】
また、アルミナ粒子の粒径がさらに小さい場合（例えば２０ｎｍ程度）、バインダーに対するアルミナ粒子の濃度（アルミナ含有量）を５体積％程度に抑えることにより、親めっき層３の表面粗さを低減し、平滑な親めっき層３を作成できる。すると、親めっき層３の上部に形成するゲート電極を覆う絶縁体層を薄肉化することができ、高い特性を有するトランジスタを製造することが可能となる。
【００４４】
アルミナ粒子を分散させるバインダーとして紫外線硬化性樹脂を用いると、前駆体の硬化の工程を常温で行うことが可能となるため、残留応力が含まれにくい。したがって、例えば基板２として弾性率が低い材料を用いる場合や、ロール状に巻き取ることが可能なほど薄いものを用いる場合において、残留応力によって全体が歪んでしまう不具合が抑制され好ましい。
【００４５】
なお、紫外線硬化性樹脂を用いる場合には、紫外線照射による硬化反応後に一定時間の加熱を行い、反応を完結させる（いわゆるポストベーク）こととしても良い。この場合であっても、ポストベーク前に前駆体の大半が硬化しているため、残留応力は生じにくく、紫外線硬化性樹脂を用いる利点を享受することができる。
【００４６】
次に、図４Ａに示すように、親めっき層３上にレジスト材料を塗布し、これをプリベークすることでパターニングされていないレジスト層４Ａを形成する。レジスト材料としては、ここではポジ型フォトレジストを用いる。
【００４７】
その後、金属配線を形成する領域に対応する位置に開口部Ｍａを備え、金属配線を形成しない領域に遮光部Ｍｂを備えたマスクＭ１を介し、レジスト層４Ａに紫外線Ｌを照射して、レジスト層４Ａを露光する。
【００４８】
次いで、図４Ｂに示すように、紫外線が照射されたレジスト層を溶解する現像液で現像することにより、開口部４ａが設けられたレジスト層４を形成する。
【００４９】
次いで、図４Ｃに示すように、レジスト層４に形成された開口部４ａに露出している親めっき層３に、無電解めっきに用いる触媒５を付与する。具体的には、２価パラジウム塩と２価スズ（Ｓｎ）塩とのコロイド溶液を塗布し、その後アクセレーターと呼ばれる酸またはアルカリ溶液に浸漬して、パラジウムを０価に還元することで、金属パラジウムからなる触媒５が付与される。
【００５０】
このとき、親めっき層３には極微細な凹凸をもつアルミナ粒子が含まれているため、この極微細な凹凸にめっきの触媒である金属パラジウムが付着すると考えられる。これにより、親めっき層３と触媒５との界面の結合が強固になると考えられる。
【００５１】
次いで、図４Ｄに示すように、無電解めっき液に浸漬することにより、触媒５の表面で無電解めっき液に溶解する金属イオンを還元して析出させ、開口部４ａ内に選択的にゲート配線６を形成する。
【００５２】
次いで、図４Ｅに示すように、残存するレジスト層の全面に紫外線を露光した後に、通常知られた現像液でレジスト層を除去する。このようにして、ゲート配線６を形成する。
【００５３】
次に、図５Ａに示すように、ゲート配線６を覆って親めっき層３の表面に、上述のアルミナ粒子を上述の透明樹脂の前駆体に均一に分散させた塗布液を塗布する。塗布の方法としては、上述の方法を用いることができる。
【００５４】
塗布液の溶媒としては、上述の塗膜３Ａに係る塗布液と同様の極性溶媒を好適に用いることができる。また、塗布液においては、濃度や溶媒の種類を変更することにより、塗布液全体の粘度を調整し、塗布液の塗膜１３Ａの膜厚を制御する。すなわち、塗布液の濃度や溶媒の種類を適宜選択することにより、塗膜１３Ａから形成される親めっき層の層厚を制御する。
【００５５】
例えば、塗布液に含まれるアルミナ粒子の濃度が高まると、塗布液の粘度が上昇するため、塗布液を厚塗りすることが可能となる。
【００５６】
また、塗布液の溶媒として、数ある溶媒の中から相対的に高粘度のものを選択すると、厚塗りに適した塗布液とすることができるため、塗膜１３Ａを厚くすることが容易となり、相対的に低粘度のものを選択すると、薄塗りに適した塗布液とすることができるため、塗膜１３Ａが薄くなる。
【００５７】
さらに、塗布液の溶媒の沸点に着目すると、沸点が低い溶媒は比較的低粘度のものが多く、沸点が高いものは比較的高粘度のものが多いため、沸点に着目して溶媒を選択してもよい。
【００５８】
加えて、低沸点溶媒を用いた塗布液では、塗布すると直ちに乾固して塗膜１３Ａの表面に塗りムラや塗りスジが生じることがある。そのため、塗布液を塗布する作業環境に応じて、塗りムラや塗りスジが生じないように適切な沸点の溶媒を選択するとよい。一方で、塗布液の塗布後に、溶媒を容易に除去できる程度には沸点が低い溶媒であることが好ましい。
【００５９】
これらの溶媒は、単独で用いることとしてもよく、２種以上を適宜混合して用いることとしても構わない。例えば、高沸点・高粘度の溶媒であるＰＧＭＥＡに低沸点・低粘度の溶媒であるメタノールを適宜混合して用いることで、塗布液の粘度と沸点とのバランスを調整することが可能である。さらに、必要に応じて重ね塗りをして塗膜を厚くすることとしてもかまわない。
【００６０】
図５Ａに示す工程においては、塗膜１３Ａから形成される親めっき層をゲート配線６の絶縁体層として用いるため、塗膜１３Ａが数百ｎｍ程度の厚さとなるように厚塗りする。
【００６１】
次いで、図５Ｂに示すように、親めっき層１３を形成する領域に対応して開口部が設けられたマスクＭ２を介し、塗膜１３Ａに紫外線Ｌを照射してバインダーを硬化させ、親めっき層１３を形成する。
【００６２】
次いで、図５Ｃに示すように、塗膜を溶解する溶媒Ｓで現像することにより、未硬化の塗膜を除去し、パターニングされた親めっき層１３を形成する。
【００６３】
次に、図６Ａに示すように、親めっき層１３を覆って親めっき層３の上面にレジスト材料を塗布し、これをプリベークすることでパターニングされていないレジスト層１４Ａを形成する。レジスト材料としてはポジ型フォトレジストを用いる。
【００６４】
その後、ソース電極およびドレイン電極を形成する領域に対応して開口部が設けられたマスクＭ３を介し、レジスト層１４Ａに紫外線Ｌを照射し、レジスト層１４Ａを露光する。
【００６５】
次いで、図６Ｂに示すように、紫外線が照射されたレジスト層を溶解する現像液で現像することにより、開口部１４ａが設けられたレジスト層１４を形成する。
【００６６】
次いで、図６Ｃに示すように、開口部１４ａに露出している親めっき層１３に、無電解めっきに用いる触媒１５を付与した後、無電解めっき液に浸漬することにより、触媒１５の表面で無電解めっき液に溶解する金属イオンを還元して析出させ、開口部１４ａ内に選択的に第１電極１６１，第３電極１７１を形成する。
【００６７】
次いで、図６Ｄに示すように、残存するレジスト層の全面に紫外線を露光した後に、通常知られた現像液でレジスト層を除去する。このようにして、第１電極１６１，第３電極１７１を形成する。
【００６８】
次に、図７Ａに示すように、全体を置換金めっき浴に浸漬させることで、第１電極１６１，第３電極１７１の表面に金を置換析出させ、更に、還元金めっき浴に浸漬させることにより、第１電極１６１、第３電極１７１の表面に金を形成材料とする第２電極１６２，第４電極１７２を形成する。このようにして、ソース電極１６およびドレイン電極１７を形成する。
【００６９】
次いで、図７Ｂに示すように、ＴＩＰＳペンタセンのような、有機溶媒に可溶な有機半導体を溶解した溶液Ｓ１を、ソース電極１６およびドレイン電極１７の間に塗布し、乾燥させることにより、有機半導体層２０を形成する。なお、ここでは、湿式法により有機半導体層２０を形成することとしたが、昇華法、転写法などの方法を用いることもできる。
以上のようにして、有機トランジスタ１を製造することができる。
【００７０】
以上のような構成の有機トランジスタの製造方法によれば、第２電極１６２，第４電極１７２の形成前に予めレジスト層１４を除去しているため、ソース電極１６の側面１６ａ、およびドレイン電極１７の側面１７ａにも確実に第２電極１６２，第４電極１７２を形成することができる。そのため、有機半導体層２０とソース電極１６，ドレイン電極１７との間の接触抵抗を低減させた高性能の有機トランジスタ１を容易に製造することができる。さらに、本実施形態の製造方法は、湿式プロセスを用いて電極を形成するので真空プロセスを必要とせず、また、高価なＳＡＭｓ材料も使用しないので、基板の大型化やトランジスタの量産化に対して有効である。
【００７１】
なお、本実施形態においては、ゲート電極がソース・ドレイン電極よりも基板側に配置されたボトムゲート型の有機トランジスタについて説明したが、これに限らず、トップゲート型の有機トランジスタにも適用可能である。
【００７２】
以上、添付図面を参照しながら本発明に係る実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００７３】
例えば、基板としてＰＥＴ基板を用いて、該基板上に親めっき層を形成しためっき用部材を複数用意し、複数のめっき用部材を搬送しながら搬送過程において上述の製造方法を用いて有機トランジスタを製造することで、ＰＥＴ基板上に高性能の有機トランジスタを形成することができる。
【００７４】
さらに、基板として長尺のＰＥＴフィルムを用い、該フィルム上に親めっき層を形成しためっき用部材をロール状に巻き取っておき、該めっき用部材を巻出しながら搬送し、上述の製造方法を用いて連続的に有機トランジスタを形成した後に、製造される有機トランジスタをロール状に巻き取る、所謂ロールトゥロール工程においてＰＥＴフィルム上に有機トランジスタを形成することができる。
【００７５】
このようなプロセスに用いて有機トランジスタを製造する場合、上述の製造方法では、親めっき層に含まれるアルミナ粒子が１００ｎｍ以下と小さいため、めっき用部材が高い透明性を示すとともに、フィルムをロール状に巻き取った場合に親めっき層が高い追随性を示し、親めっき層が亀裂や剥離を生じにくい。したがって、高品質な有機トランジスタを高い生産性で製造することが可能となる。
【００７６】
［実施例］
以下に本発明を実施例により説明するが、本発明はこれらの実施例に限定されるものではない。
【００７７】
［ゲート電極の作成］
まず、アルミナ粒子としてコロイダルアルミナ粒子（Ａｌｄｒｉｃｈ社製）を用い、バインダーとして紫外線硬化型アクリル樹脂（アートレジンＵＮ−３２２０ＨＡ、根上工業株式会社製）を用いて、メタノール分散液（以下、塗布液）を調整した。
【００７８】
図８は、本実施例で用いたコロイダルアルミナ粒子のＴＥＭ像であり、別途、動的光散乱法を測定原理とする測定器を用いて、体積平均粒子径が２０ｎｍ程度の粒状ナノ粒子であることを確認した。
【００７９】
塗布液におけるバインダーに対するアルミナの濃度は体積比により規定し（体積％）、アルミナおよびバインダーの密度を考慮して調整した。本実施例においては、アルミナの密度として３．９７ｇ／ｃｍ３、バインダーの密度として１．１９ｇ／ｃｍ３を用いて、これらの値から重量換算し、アルミナの２質量％メタノール分散液と、バインダーの２質量％メタノール溶液とを混合することで、塗布液を調整した。また、塗布液には、バインダーに対し３質量％の重合開始剤（ｉｒｇａｃｕｒｅ１１７３、チバスペシャリティケミカルズ社製）を添加して用いた。
【００８０】
本実施例においては、バインダーに対するアルミナの濃度が５体積％となる塗布液を調整し、親めっき層の形成に用いた。すなわち、５０ｍｍ×５０ｍｍ角のＰＥＴ基板（型番：A-4100（コートなし）、東洋紡績株式会社製）に上記塗布液を塗布して乾燥させた後に、紫外線を照射することにより硬化させ、親めっき層を形成した。
【００８１】
詳しくは、基板上に塗布液をスピンコート（３０００ｒｐｍ×３０秒）にて塗布して乾燥させた後、紫外線照射装置（マルチライト、ウシオ電機株式会社製）を用いて、３６５ｎｍの紫外線を、放射照度：３７ｍＷ／ｃｍ２、照射時間：４０秒（照射量：１４８０ｍＪ／ｃｍ２）の条件で照射した。その後、１２０℃で３０分間加熱して親めっき層を形成した。
【００８２】
次に、基板の親めっき層が形成された面に対し、レジスト材料（SUMIRESIST PFI-34A6、住友化学株式会社製）をスピンコートし、９０℃にて３０分間加熱（プリベーク）することにより、レジスト層を形成した。スピンコートの条件は１０００ｒｐｍで３０秒間であり、約１μｍの厚さのレジスト層を形成した。  
【００８３】
次いで、フォトマスクを介して、３７ｍＷ／ｃｍ２の強度の紫外線を２．８秒間露光し、１１０℃で３０分間加熱（ポストベーク）した後に、２．３８％ＴＭＡＨ溶液に２分間浸漬することにより、レジスト層にマスクパターンを現像し開口部を形成した。
【００８４】
次いで、レジスト層開口部が形成された基板について、室温にて３０秒間、超音波水洗を行った後に、無電解めっき用の触媒コロイド溶液（メルプレート アクチベーター７３３１、メルテックス社製）に、室温にて３００秒間浸漬し、レジスト層の開口部に露出している親めっき層に触媒を付着させた。
【００８５】
次いで、表面を水洗した後に、無電解めっきの触媒活性化剤（メルプレート ＰＡ−７３４０、メルテックス社製）に、室温にて１８０秒間浸漬し、レジスト層の開口部に付着している触媒を活性化させた。
【００８６】
次いで、表面を水洗した後に、無電解めっき液（メルプレート ＮＩ−８６７、メルテックス社製）に、７３℃にて６０秒間浸漬し、レジスト層の開口部に付着している触媒上にニッケル−リンを析出させてニッケル−リンめっきを行った。
【００８７】
次いで、表面を水洗した後に乾燥させ、残存するレジスト層を含む全面に、３７ｍＷ／ｃｍ２の強度の紫外線を１分間露光した後、５０ｇ／Ｌの濃度のＮａＯＨ水溶液に２分間浸漬することでレジスト層を除去し、ゲート電極を作成した。
【００８８】
図９Ａは、作成したゲート電極の写真であり、図９Ｂはゲート電極の拡大写真である。凹凸の少ない平坦なゲート電極が形成しているのが分かる。
【００８９】
［絶縁体層の作成］
ＰＥＴ基板においてゲート電極が形成された側の全面に、シランカップリング剤（ＫＢＥ９０３、信越シリコーン社製) をエタノールと水の混合溶媒で０．０５質量％に希釈した溶液を、スピンコートで塗布した。
【００９０】
次いで、１２０℃で５分間加熱した後、次の塗布液をスピンコートで塗布した。スピンコートの条件は８００ｒｐｍで３０秒間とした。
【００９１】
塗布液は、バインダーの１０質量％メタノール溶液と、バインダーの１０質量％ＰＧＭＥＡ溶液と、の１：１混合溶液を用い、コロイダルアルミナ（Ａｌｄｒｉｃｈ社製）の１０質量％メタノール分散液を希釈して調整した。バインダーに対するアルミナの含有率は５体積％とした。バインダーには、紫外線硬化型アクリル樹脂（アートレジンＵＮ−３２２０ＨＡ、根上工業株式会社製）を用い、上述の重合開始剤を３質量％添加した。
【００９２】
上記の塗布液を塗布して乾燥させた後、フォトマスクを介して３６５ｎｍの紫外線を、放射照度：３７ｍＷ／ｃｍ２、照射時間：４０秒の条件で照射した。次いで、１２０℃で２分間加熱した後、基板全体をアセトンに浸漬しながら１０秒間超音波処理を行って現像し、さらに１２０℃で３０分間加熱することで、絶縁体層として機能する親めっき層を形成した。
【００９３】
図１０Ａは、絶縁体層を作成した基板の写真であり、図１０Ｂは、図１０Ａの破線で囲まれた領域内の絶縁体層の拡大写真である。観察の結果、絶縁体層ではフィラーが十分に分散しており、凝集体などは確認されなかった。また、段差測定機で絶縁体層の厚さを測定したところ、膜厚は３５０ｎｍ程度であった。
【００９４】
［ソース・ドレイン電極の作成］
次いで、ＰＥＴ基板において絶縁体層が形成された側の全面に、上述の方法にてレジスト層の作成と、無電解めっきとを行うことにより、絶縁体層上にパターニングされたＮｉＰ電極を形成した。ＮｉＰ電極は、実施形態で説明した第１電極に対応する。
【００９５】
更に、加えて、レジスト剥離後に、置換金めっき浴に２分間浸漬させ、更に還元めっき浴に３分間浸漬させることで、無電解金めっきを行い、ＮｉＰ電極の表面を金で被覆してソース電極およびドレイン電極を作成した。
【００９６】
図１１は、上記の手順で作製した多層配線構造の断面ＳＥＭ像である。断面ＳＥＭ像より、ソース・ドレイン電極は二層で構成され、ＮｉＰ電極の表面をきれいに金が被覆している様子が観察された。
【００９７】
また、ゲート電極とソース・ドレイン電極との間の導通をテスターで計測したところ、リーク電流は確認されなかった。従って、本実施例の親めっき層は絶縁体層としても使用可能であることが確認された。
【００９８】
［有機半導体層の作成］
窒素雰囲気下、ソース電極およびドレイン電極の間に、ＴＩＰＳペンタセン（シグマアルドリッチ製）のトルエン溶液を滴下し、自然乾燥させることで有機半導体層を形成して、有機トランジスタを作成した。用いたＴＩＰＳペンタセン／トルエン溶液の調整も、窒素雰囲気下で行った。
【００９９】
図１２は、表面に有機半導体層を形成したソース電極およびドレイン電極の拡大写真である。ソース電極およびドレイン電極の間にＴＩＰＳペンタセンの結晶が形成されていることが観察された。
【０１００】
［有機トランジスタの評価］
作成した有機トランジスタのトランジスタ特性は、半導体パラメータアナライザー（型番：4145B、横河・ヒューレット・パッカード社製）を用いて評価した。
【０１０１】
図１３は、上述の方法を用い、湿式プロセスで作製した有機トランジスタのトランジスタ特性を示すグラフである。
【０１０２】
得られた有機薄膜トランジスタのゲート電極に０Ｖ〜４０Ｖのゲート電圧を印加し、ソース−ドレイン間に０Ｖ〜５０Ｖの電圧を印加して電流を流した。その結果、図に示す様に、作製した有機トランジスタはｐ型トランジスタとして動作した。
【０１０３】
以上の結果より、全湿式プロセスにて有機トランジスタを作成できることが分かった。また、無電解めっき法を用い、有機半導体層の形成材料のＨＯＭＯとエネルギーギャップが小さい仕事関数を有する金属材料でソース・ドレイン電極全面を被覆できるため、有機半導体層とソース・ドレイン電極との電気的接触抵抗が小さい有機トランジスタを提供できる。
以上の結果より、本発明の有用性が確かめられた。
【０１０４】
本発明の一実施形態において、トランジスタの製造方法は、無電解めっき用触媒を担持させる下地膜を形成することと、前記下地膜の上にソース電極およびドレイン電極に対応した開口部を有するレジスト層を形成することと、前記開口部内の前記下地膜に前記無電解めっき用触媒を担持させ、第１の無電解めっきを行うことと、前記レジスト層を除去することと、前記第１の無電解めっきにより形成された電極の表面に第２の無電解めっきを行い、ソース電極およびドレイン電極を形成することと、前記ソース電極とドレイン電極との互いに対向する面に接した半導体層を形成することと、を有し、前記第２の無電解めっきに用いる金属材料の仕事関数と、前記半導体層の形成材料において電子移動に用いる分子軌道のエネルギー準位とのエネルギー準位差は、前記第１の無電解めっきに用いる金属材料の仕事関数と、前記分子軌道のエネルギー準位とのエネルギー準位差よりも小さいことを特徴とする。
上記実施形態において、例えば、前記半導体層が有機半導体からなることができる。
また、上記実施形態において、例えば、前記半導体の形成材料が溶解した溶液を配置して前記半導体層を形成することができる。
また、上記実施形態において、例えば、前記下地膜が、光硬化性樹脂からなる基材と、平均粒径が１００ｎｍ以下のアルミナ粒子と、を含み、前記基材の前駆体と前記アルミナ粒子とを含む溶液を配置し、選択的に光照射を行うことで、前記下地膜を選択的に形成することができる。
また、上記実施形態において、例えば、前記光硬化性樹脂が、紫外線硬化性樹脂にできる。
また、上記実施形態において、例えば、前記トランジスタを、非金属材料からなる基板上に形成することができる。
また、上記実施形態において、例えば、前記トランジスタを、樹脂材料からなる基板上に形成することができる。
また、上記実施形態において、例えば、前記基板が、可撓性を有することができる。
【０１０５】
本発明の別の一実施形態において、トランジスタは、ソース電極およびドレイン電極と、前記ソース電極および前記ドレイン電極の間のチャネルに対応させて設けられたゲート電極と、前記ソース電極および前記ドレイン電極の、互いに対向する面に接して設けられた半導体層と、を備え、前記ソース電極は、第１電極と、前記第１電極の表面の少なくとも一部に設けられた第２電極とを有し、前記ドレイン電極は、第３電極と、前記第３電極の表面の少なくとも一部に設けられた第４電極とを有し、前記第２電極の形成材料の仕事関数と、前記半導体層の形成材料において電子移動に用いる分子軌道のエネルギー準位とのエネルギー準位差は、前記第１電極の形成材料の仕事関数と、前記分子軌道のエネルギー準位とのエネルギー準位差よりも小さく、前記第４電極の形成材料の仕事関数と、前記半導体層の形成材料において電子移動に用いる分子軌道のエネルギー準位とのエネルギー準位差は、前記第３電極の形成材料の仕事関数と、前記分子軌道のエネルギー準位とのエネルギー準位差よりも小さいことを特徴とする。
上記実施形態において、例えば、前記第１電極と前記第３電極とは、同じ材料からなることができる。
また、上記実施形態において、例えば、前記第２電極と前記第４電極とは、同じ材料からなることができる。
また、上記実施形態において、例えば、前記半導体層が有機半導体からなることができる。
【符号の説明】
【０１０６】
１…有機トランジスタ、２…基板、６…ゲート電極、１３…親めっき層（下地膜）、１４…レジスト層、１４ａ…開口部、１５…無電解めっき用触媒、１６…ソース電極、１６ａ，１７ａ…側面（対向する面）、１７…ドレイン電極、２０…有機半導体層。
【図１】
0005924342.tif 000002
【図２Ａ】
0005924342.tif 000003
【図２Ｂ】
0005924342.tif 000004
【図３Ａ】
0005924342.tif 000005
【図３Ｂ】
0005924342.tif 000006
【図４Ａ】
0005924342.tif 000007
【図４Ｂ】
0005924342.tif 000008
【図４Ｃ】
0005924342.tif 000009
【図４Ｄ】
0005924342.tif 000010
【図４Ｅ】
0005924342.tif 000011
【図５Ａ】
0005924342.tif 000012
【図５Ｂ】
0005924342.tif 000013
【図５Ｃ】
0005924342.tif 000014
【図６Ａ】
0005924342.tif 000015
【図６Ｂ】
0005924342.tif 000016
【図６Ｃ】
0005924342.tif 000017
【図６Ｄ】
0005924342.tif 000018
【図７Ａ】
0005924342.tif 000019
【図７Ｂ】
0005924342.tif 000020
【図１３】
0005924342.tif 000021
【図８】
0005924342.tif 000022
【図９Ａ】
0005924342.tif 000023
【図９Ｂ】
0005924342.tif 000024
【図１０Ａ】
0005924342.tif 000025
【図１０Ｂ】
0005924342.tif 000026
【図１１】
0005924342.tif 000027
【図１２】
0005924342.tif 000028